溶融紡糸法で作成された不織布からなり、深層フィルター構成要素1と表面フィルター構成要素2とを有する空気フィルター媒体であって、前記深層フィルター構成要素1によって長期の機能性を有し、かつ前記表面フィルター構成要素2によって空気の逆噴射により実質的に再生可能であるように構成されている空気フィルター媒体。前記深層フィルター構成要素1及び/又は前記表面フィルター構成要素2が開放気孔を有する繊維材料からなる、請求項1に記載の空気フィルター媒体。前記表面フィルター構成要素2の厚みが前記深層フィルター構成要素1の厚みよりも小さい、請求項1又は2に記載の空気フィルター媒体。前記表面フィルター構成要素2の厚みが実質的に0.1mm~1mmであり、前記深層フィルター構成要素1の厚みが実質的に1mm~8mmである、先行請求項のうちいずれか1項に記載の空気フィルター媒体。前記深層フィルター構成要素1が深絞りされた不織布を用いてなる、先行請求項のうちいずれか1項に記載の空気フィルター媒体。前記深層フィルター構成要素1が連続層を形成する前記表面フィルター構成要素2の上に配置されている、先行請求項のうちいずれか1項に記載の空気フィルター媒体。前記深層フィルター構成要素1が前記表面フィルター構成要素2の一方の側にだけ配置されている、先行請求項のうちいずれか1項に記載の空気フィルター媒体。好ましくは四角錐、六角錐、円錐、湾曲、波形、又はギザギザ等の形状からなる三次元のマクロ構造を有している、先行請求項のうちいずれか1項に記載の空気フィルター媒体。前記マクロ構造が前記深層フィルター構成要素1からなる、請求項8に記載の空気フィルター媒体。前記マクロ構造間の表面が前記表面フィルター構成要素2によって形成されている、請求項8又は9に記載の空気フィルター媒体。前記マクロ構造が流入側Iに配置されている、請求項8~10のいずれか1項に記載の空気フィルター媒体。前記表面フィルター構成要素2の大部分の繊維が15μmよりも小さい繊維直径、好ましくは0.1μm~10μm、より好ましくは0.5μm~8μmの範囲内の繊維直径を有しており、前記深層フィルター構成要素1の大部分の繊維が実質的に3μm~40μmの範囲内の繊維直径、好ましくは15μm~30μmの範囲内、より好ましくは20μm~30μmの範囲内の繊維直径を有している、先行請求項のうちいずれか1項に記載の空気フィルター媒体。前記表面フィルター構成要素2及び/又は前記深層フィルター構成要素1の繊維直径がろ過されるべき空気流の方向に従い減少していく、請求項12に記載の空気フィルター媒体。空気透過性が差圧200Paの条件下で200~3500l/m2であり、好ましくは800~2000l/m2である、先行請求項のうちいずれか1項に記載の空気フィルター媒体。前記深層フィルター構成要素1が不織布の表面の50~90、好ましくは50~70、より好ましくは70~90を占めている、先行請求項のうちいずれか1項に記載の空気フィルター媒体。請求項1~15のいずれか1項に記載の空気フィルター媒体を有している空気フィルター。請求項1~15のいずれか1項に記載の空気フィルター媒体を製造する方法であって、前記深層フィルター構成要素1が深絞りされる方法。請求項16に記載の空気フィルターを用いて空気をフィルタリングする方法であって、前記空気フィルターが空気の逆噴射により再生可能である方法。本発明の課題はこのような問題点を解決し、容易に製造可能で低コストな空気フィルター媒体を提供することにある。この課題は、請求項1に記載の空気フィルター媒体、請求項16に記載の空気フィルター、請求項17に記載の空気フィルター媒体の製造方法、及び請求項18に記載の空気をろ過する方法によって解決される。好ましい実施形態は、従属請求項に記載されている。本発明において空気フィルター媒体とは、空気を清浄化するのに適したあらゆる種類の素材をいう。本発明において溶融紡糸法とは、加工した出発材料を基材に堆積させることによって、出発材料から不織布が得られるあらゆる方法をいう。ここで出発材料は、特に溶融状態でノズルから噴射することによって加工される。本発明において再生可能とは、フィルター媒体を作業ステップによって少なくとも部分的に浄化することができ、理想的には初期状態に戻せることをいう。これは、例えば空気の逆噴射、吸い取り、燃焼、及び/又は機械的な叩き出しによって実施可能である。このとき、ろ過された粒子はフィルター媒体から除去されるか、又はフィルター媒体の空気抵抗が減少するように移動させられる。本発明において開放気孔とは、フィルター媒体が閉じていない気孔を有していること、すなわち、気孔によって形成される各室が連続していることをいう。本発明において厚みは、フィルター材料の表面に対して垂直方向に規定される。本発明においてろ過されるべき空気流の方向とは、フィルター媒体の流入側から流出側への方向を意味する。本発明において差圧とは、フィルターないしフィルター媒体を貫流するときの空気流の圧力低下をいう。深層フィルター構成要素と表面フィルター構成要素とを組み合わせることにより、フィルター媒体は、一方では、深層フィルター部分に堆積される粒子の吸収容量が高くなり、他方では、表面フィルター部分を再生することが可能となる。このようにして、耐用寿命の長い、すなわち差圧の増大を可能な限り抑えると共に、少なくとも部分的な再生が可能なフィルター媒体が提供される。それにより、深層フィルターのみの場合と比較して耐用期間が大幅に延びるとともに、空気の逆噴射による再生が必要な時間的間隔が、表面フィルターのみの場合と比べて長くなる。さらに、高い分離能力が常時保証され、空気フィルター素材の製造も、1回の作業プロセスで製造することができるので低コストである。好ましい実施形態では、空気フィルター媒体は、四角錐又は六角錐、円錐、湾曲、波形、又はギザギザ等の規則的な三次元のマクロ構造を有するものとする。本発明において三次元のマクロ構造とは、フィルター媒体の表面にあるあらゆる種類の構造をいう。本発明におけるマクロ構造とは、視覚で補助手段なしに認識可能な構造、及び/又は少なくとも触覚で認識可能な構造をいう。マクロ構造により、深層フィルター構成要素と表面フィルター構成要素との共存が、空気フィルター材料の流入側の表面で具体化される。例えばフィルターのマクロ構造の部分が深層フィルター構成要素となり、各マクロ構造の間に表面フィルター構成要素が配置される。マクロ構造は、流入側でフィルター媒体に設けられているのが好ましい。フィルター媒体の流入側にあるマクロ構造により、フィルター媒体の流入面が拡張される。フィルター媒体のマクロ構造の高さないし厚みに応じて、ほぼ平坦な素材の流入面の数倍まで流入面を拡張することができる。流入面の拡張は、貫流する空気流の圧力損失ないし差圧の減少を引き起こし、また、フィルター媒体及び/又は完成したフィルターの空気抵抗の低下を引き起こす。別の好ましい形態では、深層フィルター構成要素は、連続層を形成する表面フィルター構成要素上に配置される。本発明において連続層とは、フィルター媒体の面全体に延びたものを指す。本配置によれば、フィルター媒体の面全体にわたって、いかなる場合にも表面フィルター構成要素の繊維直径を下回ることがないことが保証される。別の好ましい実施形態では、深層フィルター構成要素は不織布の表面の50~90、好ましくは50~70、より好ましくは70~90を占めるものとする。深層フィルター構成要素が比較的広い面積を有することにより、このフィルター媒体は粒子に対する高い吸収容量を有するものとなり、その結果、フィルター媒体の再生ないし交換が必要になるまでの耐用期間が長くなる。次に、図面を参照しながら本発明の実施例について詳しく説明する。図1に示されたように、本発明に係るフィルター媒体は2つの構成要素から成る。ここでは深層フィルター構成要素1が、表面フィルター構成要素2と交互に配置されている。深層フィルター構成要素1は、少なくとも流入側Iに、すなわちろ過されるべき空気流が向かって来る側に、マクロ構造を有している。このマクロ構造は、フィルター性能の向上に貢献するあらゆる三次元の形態を有することができる。また、深層フィルター構成要素1は、その繊維直径が断面にわたって変化するという特徴を有する。例えば流入側Iには大きい繊維直径が配置され、流出側IIには小さい繊維直径が配置される。表面フィルター構成要素2は、深層フィルター構成要素1のマクロ構造の中間スペースにあり、基本的に粒子が中に入り込まない繊維構造からなる。図2には、通常動作のときの空気の流動方向が矢印で図示されており、ろ過されるべき空気流の中にある粒子は、次の2つのメカニズムによってろ過される。一つには、ろ過されるべき粒子3は、流入側で深層フィルター構成要素1の中へ侵入し、その中に堆積する。空気の流動方向で繊維直径が変化することで、まず最初に大きい粒子3がフィルターで留められ、それに対して細かい粒子3は引き続きフィルターの内部へと侵入していく。他方では、ろ過されるべき粒子3は表面フィルター構成要素2に堆積する。粒子3はここでは空気フィルター媒体の内部へ侵入せず、又はわずかしか侵入せず、従ってフィルターケーキとして表面に堆積し、その様子が図2に図示されている。空気ろ過プロセス中には、まず、本発明に係るフィルター媒体からなるフィルターの流入側Iに位置する表面フィルター領域2が粒子で塞がれ、その後深層フィルター構成要素1が粒子3で充填される。これにより、フィルターは、表面フィルター構成要素2が塞がることによって差圧が増大しつつも、引き続き使用することができ、その際に、フィルター作用は大部分が深層フィルター構成要素1を通じて行われる。深層フィルター構成要素は、粒子3の吸収容量が表面フィルター構成要素2よりもはるかに大きい。粒子3を三次元構造に蓄積可能だからである。そして利用者は、ろ過されるべき空気流の通常の空気流動方向と逆方向に空気が吹き付けられる空気の逆噴射によって、及び/又は空気フィルター媒体の表面からの粒子3の吸い取りによって、表面フィルター構成要素2を再生させることが可能である。図3は、このような方法で再生された空気フィルター媒体を示している。表面フィルター構成要素2の上のフィルターケーキは除去され、深層フィルター構成要素1のマクロ構造に蓄積された粒子3だけがフィルターに残っている。このような再生により、空気フィルター媒体によって改めて大量の粒子3を吸収することが可能となる。深層フィルター構成要素1が粒子3で完全に塞がれ、フィルター面の減少によって差圧が著しく上昇するまで、このようなプロセスを繰り返すことができる。ただしそのような場合でも、本発明に係る空気フィルター媒体を備えるフィルターは、表面フィルター構成要素2を通じて引き続き暫定的に作動させることができる。図4と図5は、本発明の別の実施形態を示している。これらの実施形態は、マクロ構造に別の形状を付与した点で第1の実施形態と相違している。いずれの実施形態においても、マクロ構造は離れ離れに空気フィルター媒体上に配置されていてもよく、規則的なマクロ構造が形されていてもよい。このときマクロ構造は列として構成することもでき、碁盤目状やハニカム状に配置することもできる。例えば四角錐や六角錐のような多面体、円錐、湾曲、波形、ギザギザのような多種多様な形状が用途に応じて可能である。これに加えてマクロ構造は、空気フィルター媒体の別の層に対するスペーサとしての役目も果たすことができる。交互に配置される表面フィルター構成要素2と深層フィルター構成要素1の別の形態として、深層フィルター構成要素1は、流入側Iで表面フィルター構成要素2の上に配置されたものとすることもできる。当然ながら、深層フィルター構成要素1と表面フィルター構成要素2はいずれも1又は複数の層で構成することができ、それらの層は、主にそれぞれ異なる繊維直径を有するものとする。本発明による空気フィルター媒体は、例えばスパンボンド法やメルトブロー法のような溶融紡糸法で製造することができ、このときマクロ構造を有する深層フィルター領域1は、不織布の深絞りによって生産プロセス中に生じる。そのための不織布の別途の加工は不要である。